FR 2999340 A1 20140613 FR 1261927 A 20121212 L'invention concerne l'utilisation de nanoobjets en carbone sous fluoré en tant que matériau d'électrode de batteries primaires au lithium, l'électrode obtenue par cette utilisation ainsi qu'une batterie au lithium comprenant une telle électrode. De nombreuses recherches ont été menées sur l'amélioration des performances des batteries primaires au lithium. Certaines de ces recherches se sont tournées vers la composition des électrodes de telles batteries, en particulier la cathode. Ainsi, des batteries primaires au lithium comprenant une cathode en oxyde manganèse ont une densité d'énergie de 150 à 330 Wh. Kg-1, les batteries au lithium avec une électrode permettant de dégager du S02 ont une densité d'énergie de 150 à 315 Wh. Kg-1, les batteries au lithium ayant une électrode en SOC12 ont une densité d'énergie de 220 à 560 Wh. Kg-1. Enfin, les batteries au lithium avec une électrode en carbone fluoré de formule CF', avec x représentant le rapport molaire F/C variant entre 0,5 et 1,2, ont une densité d'énergie de 260 à 780 Wh. Kg-1. Les carbones fluorés de composition CF1 peuvent délivrer une capacité théorique de 865 mAh.g-1 lorsqu'ils sont utilisés comme matériau d'électrode de batterie primaire au lithium. L'augmentation de la teneur en fluor au-delà de CF1 (CF1,2) n'est pas bénéfique pour la capacité en raison de la création de groupements CF2 et CF3 non actifs électrochimiquement. Cette capacité théorique correspond à la conversion électrochimique de toute liaison C-F. En effet, au sein de la batterie primaire au lithium, le processus 25 électrochimique dans une électrode de carbone fluoré (CF') implique la rupture de la liaison C-F par apport d'un électron du circuit extérieur. L'ion fluorure alors formé se combine à un ion lithium provenant de l'électrolyte pour constituer LiF. xLi -3 xLi + + xe- CFx + xLi C + xLiF 30 Cette réaction est irréversible. Pour obtenir le maximum de capacité (ou de quantité de courant, pour la pile), la stratégie a donc longtemps consisté à choisir un carbone fluoré présentant un taux de fluoration le plus élevé possible, c'est- à-dire une composition CF, (chaque atome de carbone est lié à un fluor) voire CF1.1-1.2 (pour des composés faiblement organisés structuralement comme les cokes de pétrole avec des tailles faibles de feuillets graphitiques, des groupements CF2 et CF3 peuvent se former durant la fluoration). Cette stratégie présente un inconvénient majeur, le caractère isolant des CF' hautement fluorés, qui génère des surtensions dans la pile et abaissent le rendement faradique (le rapport de la capacité expérimentale sur la capacité théorique). Par ailleurs, Yasser Ahmad et al. ont décrit dans "The synthesis of multilayer graphene materials by the fluorination of carbon nanodiscs/nanocones", 10 CARBON 50 (2012) 3897-3908, des nanomatériaux multifeuillets en carbone sous fluoré obtenus par le procédé dit de sous-fluoration. Ce procédé se caractérise par deux points essentiels, le matériau de départ est un nanomatériau et la fluoration est une sous-fluoration (une partie des atomes de carbone reste non-fluorée) obtenue soit par fluoration directe avec du fluor 15 moléculaire (F2) ou par fluoration contrôlée en utilisant un agent fluorant solide TbEt. On appellera, dans l'invention, les matériaux ainsi obtenus "nanoobjets en carbone sous fluoré". Or, les inventeurs ont maintenant découvert que de façon surprenante, ces nanomatériaux en carbone sous fluoré ont une capacité, 20 lorsqu'utilisés en tant qu'électrode de batterie primaire au lithium, supérieure à la limite théorique de 865 mAh.g-1. Ainsi, l'invention propose l'utilisation de nanoobjets en carbone sous fluoré comprenant une partie centrale en carbone non fluoré et une partie périphérique en carbone fluoré de formule CF, où x représente le rapport atomique 25 F/C et est tel que 0,25 Dans un troisième mode de réalisation, les nanoobjets sont des nanotubes en carbone sous fluoré double parois de diamètre compris entre 1 et 2,7 nm et de longueur allant de 5 à 20 pin, dont le nanotube central en carbone non fluoré représente de 45 à 65% en volume, de préférence 60% en volume, du volume total des nanotubes. Dans un quatrième mode de réalisation, les nanoobjets sont des nanotubes multiparois en carbone sous fluoré, de diamètre compris entre 1,8 et 54 mn et de longueur allant de 5 à 20 pm, dont la partie centrale en carbone non fluoré représente de 3 à 60% en volume du volume total des nanotubes multiparois. Dans un cinquième mode de réalisation, les nanoobjets sont des grains micrométriques dont la plus grande dimension est comprise entre 1 et 10 pm en carbone sous fluoré de structure cristalline graphite dont la partie centrale en carbone non fluoré représente de 0,8 à 30%, en volume, du volume total du grain. Dans un sixième mode de réalisation, les nanoobjets sont choisis parmi : - un empilement de nanodisques en carbone sous fluoré d'une épaisseur comprise entre 12 et 123 nm, de préférence d'une épaisseur de 62 nm, pour l'empilement total, et d'un diamètre compris entre 0,6 et 2,8 Jim, de préférence de 1,5 itrn, dont la partie centrale en carbone non fluoré représente de 6 à 14% en volume 20 du volume total de l'empilement de nanodisques, - des nanosphères en carbone sous fluoré d'un diamètre compris entre 50 et 90 nm dont la partie centrale en carbone non fluoré représente de 0,1 à 30% en volume des nanosphères, - des nanotubes en carbone sous fluoré double parois, de diamètre 25 compris entre 1 et 2,7 nm et de longueur allant de 5 à 20 pm, dont la partie centrale en carbone non fluoré représente de 45 à 65% en volume, de préférence 60% en volume, du volume total des nanotubes, - des nanotubes en carbone sous fluoré multiparois, de diamètre compris entre 1,8 et 54 nm et de longueur allant de 5 à 20 inn, dont la partie centrale 30 en carbone non fluoré représente de 3 à 60% en volume du volume total des nanotubes multiparois, - des grains micrométriques dont la plus grande dimension est comprise entre 1 et 10 pm en carbone sous fluoré de structure cristalline graphite dont la partie centrale en carbone non fluoré représente de 0,8 à 30%, en volume, du volume total du grain, et - les mélanges de deux ou plus de ceux-ci. L'invention propose également une pile au lithium caractérisée en ce qu'elle comprend une électrode selon l'invention ou obtenue par l'utilisation de nanoobjets en carbone sous fluoré selon l'invention. L'invention sera mieux comprise et d'autres caractéristiques et avantages de celle-ci apparaîtront plus clairement à la lecture de la description explicative qui sui et qui est faite en référence aux figures dans lesquelles : - la figure 1 est une représentation schématique agrandie d'une vue en coupe transversale d'un empilement de nanodisques en carbone sous fluoré utilisés dans l'invention, - la figure 2 est une représentation schématique agrandie d'une vue en coupe d'une nanosphére en carbone sous fluoré utilisée dans l'invention, - la figure 3 est une représentation schématique agrandie d'une vue en coupe transversale d'un nanotube en carbone sous fluoré double parois utilisé dans 1 ' invention, - la figure 4 est une représentation schématique agrandie d'une vue en coupe d'un grain de graphite en carbone sous fluoré utilisé dans l'invention, - la figure 5 représente la courbe de décharge galvanostatique à 10 mA/g (C/100) d'une cathode en graphite fluoré commercial de composition CF0,92 (électrolyte EC/PC/3DMC-LiPF6 1 M), - la figure 6 représente la courbe de décharge galvanostatique à 10 mA/g (C/100) de grains micrométriques de graphite en carbone sous fluoré de composition CF0,59 selon l'invention (électrolyte EC/PC/3DMC-LiPF6 1 M), - la figure 7 représente la courbe de décharge galvanostatique à 10 1-11A/g de nanodisques en carbone sous fluoré de composition CF0,80 selon 30 l'invention (électrolyte EC/PC/3DMC-LiPF6 1 M), - la figure 8 représente la courbe de décharge galvano statique à 10 mA/g de nanodisques en carbone sous fluoré de composition CF0,95 selon l'invention (électrolyte PC-LiC104 1 M), - la figure 9 représente la courbe de décharge galvanostatique à C/70 5 de nanosphères en carbone sous fluoré selon l'invention à 10 mA/g, et - la figure 10 représente la courbe de décharge galvano statique à C/70 de nanotubes en carbone sous fluoré double parois (DWCNT) selon l'invention. Dans le présent texte, les termes suivants ont les significations suivantes : 10 - "empilement de nanodisques en carbone" désignent un mélange de nanodisques et de nanocônes en carbone, n'ayant pas subi de fluoration et formant des empilements. Ces empilements ont une épaisseur comprise entre 10 et 70 mn, de préférence ont une épaisseur de 35 nm, et un diamètre compris entre 0,6 et 2,8 pm, de préférence un diamètre de 1,5 }Jim, 15 - "empilement de nanodisques en carbone sous fluoré" désignent un empilement de nanodisques en carbone tels que définis ci-dessus après application du procédé de sous fluoration. Ces empilements de nanodisques ont subi un "gonflement" du fait de l'application du procédé de sous fluoration. Ils ont une épaisseur comprise entre 12 et 123 nm, de préférence une épaisseur de 62 nm, et un diamètre compris 20 entre 0,6 et 2,8 itm, de préférence un diamètre de 1,5 pm, "nanosphères en carbone" désignent des nanosphères en carbone n'ayant pas subi de procédé de fluoration et ayant un diamètre compris entre 40 et 50 nm, "nanosphères en carbone sous fluoré" désignent des nanosphères 25 en carbone tels que définis ci-dessus après application du procédé de fluoration. Ces nanosphères en carbone sous fluoré ont subi un gonflement du fait de l'application du procédé de fluoration. Elles ont un diamètre compris entre 50 et 90 nm, - "nanotubes en carbone double parois" désignent des nanotubes en carbone n'ayant pas subi le procédé de fluoration et ayant un diamètre compris entre 30 0,5 et 1,5 mn et une longueur comprise entre 5 et 20 pm, - "nanotubes double parois en carbone sous fluoré" désignent des nanotubes en carbone double parois tel que défini ci-dessus ayant subi le procédé de fluoration. Ces nanotubes en carbone sous fluoré ont un diamètre compris entre 1 et 2,7 nm et une longueur allant de 5 à 20 Ftm, - "nanotubes multiparois en carbone" désignent des nanotubes multiparois en carbone n'ayant pas subi le procédé de fluoration, ayant un diamètre 5 compris entre 1,5 et 30 nm et une longueur comprise entre 5 et 20 lm, - "nanotubes multiparois en carbone sous fluoré" désignent des nanotubes multiparois en carbone tels que définis ci-dessus ayant subi le procédé de fluoration. Ces nanotubes multiparois en carbone sous fluoré ont un diamètre compris entre 1,8 et 54 nm et une longueur comprise entre 5 à 20 mm, 10 - "gains micrométriques dont la plus grande dimension est comprise entre 1 et 10 im en carbone de structure cristalline graphite" désignent des grains en carbone de structure cristalline graphite n'ayant pas subi le procédé de fluoration et ayant leur plus grande dimension comprise entre 1 et 10 ùm, - "grains micrométriques dont la plus grande dimension est comprise 15 entre 1 et 101.tm en carbone sous fluoré de structure cristalline graphite" désignent des grains en carbone de structure cristalline graphite tels que définis ci-dessus ayant subi le procédé de fluoration. Ces grains ont leur plus grande dimension comprise entre 1 et 10 }am. Les nanoobjets en carbone sous fluoré selon l'invention sont 20 représentés schématiquement en figures 1 à 4. Les nanoobjets en carbone sous fluoré utilisés dans l'invention ont tous en commun de comporter une partie centrale en carbone non fluoré et une partie périphérique en carbone fluoré de formule CF. où x représente le rapport atomique C/F compris entre 0,25 et 1,1, exclus. Cette partie centrale sert de renfort aux 25 nanoobjets en carbone sous fluoré utilisés dans l'invention. La première catégorie de nanoobjets en carbone sous fluoré utilisés dans l'invention est représentée schématiquement, en coupe, en figure 1. Il s'agit d'un empilement, noté la en figure 1, de nanodisques. Les nanodisques centraux, notés 3a en figure 1, de cet empilement 30 la sont constitués uniquement de carbone non fluoré. Les nanodisques, notés 2a en figure 1, situés sous et au dessus des nanodisques 3a, sont eux, en carbone sous fluoré. Bien qu'en figure 1, les nanodisques 2a soient représentés comme entièrement en carbone non fluoré, ils peuvent être en carbone sous fluoré uniquement sur les bords externes. En effet, ces nano disques en carbone sous fluoré ont été obtenus par fluoration avec un agent fluorant solide (de préférence TbF4) dans un réacteur en chauffant à des températures comprises entre 480 et 520°C de nanodisques en carbone commerciaux. Le taux de fluor total injecté dans le réacteur a été calculé de sorte que le rapport atomique F/C soit compris entre 0,20 et 0,95. Il s'agit en réalité d'un mélange de nanodisques en carbone et de 10 nanocônes en carbone car les "nanodisques" en carbone commerciaux sont livrés en mélange avec des nanocônes (70/20/10 % en masse, par rapport à la masse totale, pour les disques, cônes et carbones amorphes, respectivement). Par cette méthode de synthèse sont obtenus des empilements la de nanodisques en carbone sous fluoré d'une épaisseur comprise entre 12 et 123 nm et 15 d'un diamètre compris entre 0,6 et 2,8 lm. De préférence, cet empilement total de nanodisques a une épaisseur de 62 nm pour un diamètre de 1,5 1.tm. L'augmentation de l'épaisseur est liée à un gonflement dû à l'incorporation des atomes de fluor entre les feuillets carbonés. Le diamètre des nanodisques varie peu durant la fluoration. Les nanodisques 3a centraux sont en carbone non fluoré et 20 représente de 6 à 14% en volume par rapport au volume total de l'empilement la de nanodisques. Les nanoobjets utilisés dans l'invention peuvent être également des nanosphères en carbone sous fluoré, notées lb, telles que représentées schématiquement, en coupe, en figure 2. Elles ont un diamètre compris entre 50 et 25 90 nm. Ces nanosphères ont une partie centrale, notée 3b en figure 2, qui représente 0,1 à 30% en volume par rapport au volume total de la nanosphère lb. Cette partie centrale est en carbone non fluoré. Elle est entourée d'une partie périphérique, notée 2b en figure 2, en carbone fluoré de formule CF' où x 30 représente le rapport atomique F/C. x est compris entre 0,25 et 1,1, exclus. Ces nanosphères sont fabriquées par la méthode de fluoration contrôlée en utilisant un agent fluorant solide, de préférence TbF4. Pour cette synthèse, des nano sphères en carbone sont placées dans un réacteur clos en nickel et du TbF4 solide est placé à Pintérieur. La quantité introduite de TbF4 est calculée de sorte que le rapport atomique PIC soit compris entre 0,20 et 0,90, inclus. Un four à deux températures est utilisé : la partie contenant TbF4 a été chauffée à 450°C alors que les nanosphères de carbone sont chauffées à une température comprise entre 500 et 550°C, inclus, pendant 16 heures. Les nanoobjets utilisés dans l'invention peuvent être également des nanotubes double parois en carbone sous fluoré. De tels nanotubes double parois en carbone sous fluoré sont représentés schématiquement, en coupe, en figure 3. Ces nanotubes en carbone sous fluoré ont un diamètre compris entre 1 et 2,7 nm et une longueur comprise entre 5 et 20 Frm. Ces nanotubes en carbone sous fluoré comprennent une partie 15 périphérique, notée 2e en figure 3, en carbone fluoré de formule CF' ou x représente le rapport atomique F/C et est tel que 0,25 Ces nanotubes en carbone sous fluoré multiparois comprennent également une partie externe en carbone fluoré dont le rapport F/C atomique est compris entre 0,25 et 1,1, exclus. Dans les nanotubes multiparois en carbone sous fluoré utilisés dans l'invention, seul le tube central est intact. Enfin, les nanoobjets utilisés dans l'invention peuvent être des grains micrométriques de graphite sous fluoré tels que représentés en figure 4. Ces grains micrométriques ont leur plus grande dimension comprise entre 1 et 10 Fun. Ils comprennent une partie centrale, notée 3d en figure 4, en carbone non fluoré et une partie périphérique, notée 2d en figure 4. La partie périphérique 2d a un rapport atomique F/C compris entre 0,25 et 1,1, bornes exclues. La partie centrale 3d en carbone non fluoré représente de 0,8 à 30% 15 en volume du volume total du grain en carbone sous fluoré, noté Id en figure 4. Ces grains ont été obtenus par fluoration rapide à haute température (500 à 600°C) pendant de quelques minutes à quelques dizaines de minutes de grains en carbone de structure graphite. La fluoration rapide est effectuée à haute température (500-600°C) 20 avec du fluor moléculaire F2 sous forme gazeuse ajouté pendant un temps court, compris entre 20 minutes et 120 minutes. Cette fluoration rapide est effectuée dans un réacteur en nickel passivé de volume variable contenant des grains en carbone de structure graphite non fluoré. Les conditions dépendent du volume du four et de la quantité de carbone. 25 Le taux de fluor x dans CFx introduit a été calculé, pour cette fluoration rapide, pour être compris entre 0,20 et 0,80, bornes incluses. Les nanoobjets utilisés dans l'invention peuvent être également un mélange de deux ou plus des nanoobjets décrits ci-dessus, c'est-à-dire de nanodisques, de nanosphères, de nanotubes double ou multiparois et de grains micrométriques, en 30 carbone sous fluoré. L'électrode obtenue par l'utilisation de ces nanoobjets est également un objet de l'invention. Ces électrodes ont, de façon surprenante, une surcapacité, exprimée en rendement faradique (100% pour la capacité théorique), lorsqu'intégrées dans une batterie primaire au lithium, de 125 à 140% pour une électrode composée de nanodisques, de 114% pour une électrode composée de nanosphères de carbone, de 170% pour des nanotubes double parois ou multiparois et de 109% pour des électrodes constituées de microsphères de graphite. Il est à noter que lorsque l'on utilise des nanofibres en carbone sous fluoré ou des nanotubes en carbone sous fluoré multiparois d'un diamètre supérieur ou égal à 150 nm, pour fabriquer des électrodes, aucune surcapacité notable n'a été notée. Ainsi, l'invention concerne également une électrode de pile au lithium caractérisée en ce qu'elle comprend des nanoobjets en carbone sous fluoré tels que décrits précédemment. Elle concerne également une pile au lithium comprenant une telle électrode ou une électrode obtenue par l'utilisation de ces nanoobjets. Afin de mieux faire comprendre l'invention, on va décrire maintenant à titre d'exemples purement illustratifs et non limitatifs plusieurs modes de mise en oeuvre. Exemple 1 comparatif. Un graphite fluoré commercial présentant des grains micrométriques 20 de composition CF0,92 est utilisé pour former une électrode qui est placée dans une batterie au lithium. L'électrode est testée en décharge galvanostatique avec une densité de courant de 10 mA/g (C/100) avec un électrolyte EC/PC/3DMC-LiPF6 1 M. Afin de favoriser la cinétique de diffusion des ions lithium et donc 25 d'évaluer au mieux les performances de cette électrode (cathode) en terme de capacité, des faibles densités de courant ont été appliquées (C/100). La courbe obtenue est représentée en figure 5. Comme on le voit en figure 5, la capacité mesurée de cette électrode est égale à 818 mAhig (avec un potentiel d'arrêt de 2 V) pour une valeur théorique de 30 836 naAhig soit un rendement faradique de 98 %. Exemple 2. On a utilisé ici des grains micrométriques en carbone sous fluoré obtenus par fluoration flash, selon l'invention. La composition chimique est CF0.59. Dans ce cas, les zones en carbone fluoré sont localisées sur la 5 périphérie du grain. Lorsque ces grains ont été utilisés pour foi r er une cathode de batterie au lithium, qui a été testée en décharge galvano statique à 10 mA/g (C/100) avec un électrolyte éthylène carbonate/propylène carbonate/ 3-diméthyl carbonate (EC/PC/3DMC)-LiPF6 1 M, on obtient la courbe représentée en figure 6. 10 Comme on le voit à partir de la figure 6, la capacité est de 741 mAh/g, soit une surcapacité de 109%, la capacité théorique étant de 681 mAh/g. Exemple 3. Ici ce sont des nanodisques en carbone sous fluoré selon l'invention qui ont été utilisés. 15 Ces nanoobjets comprenaient un mélange de nanodisques (70% en masse) et de nanocônes (20 % en masse), (les 10 % en masse restants sont des carbones amorphes). La composition de ces nanodisques et ces nanocônes dans leur partie fluoré étaient CF0,80. 20 Ces nanoobjets ont été utilisés pour former une électrode qui a été utilisée en tant que cathode d'une batterie au lithium en utilisant un électrolyte EC/PC/3DMC-LiPF6 1 M. La courbe en décharge galvanostatique à 10 rnA/g de ces nanoobjets est montrée en figure 7. 25 La valeur de la capacité obtenue est de 955 mAh/g, comme on le voit en figure 7, ce qui représente une surcapacité de 121% (théorique : 788 mAh/g). Exemple 4. Ici ce sont des nanodisques en carbone sous fluoré selon l'invention qui ont été utilisés. 30 Ces nanoobjets comprenaient un mélange de nanodisques et de nanocônes. La composition de ces nanodisques et ces nanocônes dans leur partie fluoré correspondait à la formule CF0,95. Ces nanoobjets ont été utilisés pour former une électrode qui a été utilisée en tant que cathode d'une batterie au lithium en utilisant un électrolyte PC-5 LiC104 1 M. La courbe eu décharge galvanostatique à 10 mAig de ces nanoobjets est montrée en figure 8. La valeur de la capacité obtenue est de 1180 mAh/g, comme on le voit en figure 8, ce qui représente une surcapacité de 139 % (847 mAh/g en théorie). 10 Exemple 5. On a utilisé des nanosphéres de carbone sous fluoré, selon l'invention, en tant que cathode dans une batterie au lithium. Les sphéres nanométriques utilisés avait la composition CF0,8. La courbe de décharge galvanostatique à C/70 de ces grains 15 micrométriques, en utilisant dans un électrolyte EC/PC/3DMC-LiPF6 1 M est représentée en figure 9. Comme on le voit en figure 9, la capacité obtenue est de 904 mAh/g, soit une surcapacité théorique de 114% (788mAh/g en théorie). Exemple 6. 20 Les nanoobjets utilisés à cet exemple sont des nanotubes en carbone sous fluoré double parois selon l'invention. Lorsqu'utilisés pour former une électrode (cathode) d'une batterie au lithium, ils présentent une capacité de 900 mAh/g, soit une surcapacité théorique de 173% (521 mAh/g en théorie), comme on le voit en figure 10 qui représente la courbe 25 de décharge galvanostatique à C/70 de ces nanotubes de carbone. L'électrolyte utilisé était EC/PC/3DMC-LiPF6 1 M. REVENDICATIONS1. Utilisation de nanoobjets en carbone sous fluoré comprenant une partie centrale (3a, 3b, 3e, 3d) en carbone non fluoré et une partie périphérique (2a, 5 2b, 2c, 2d) en carbone fluoré de formule CF' où x représente le rapport atomique F/C et est tel que 0,25 2. Utilisation selon la revendication 1, caractérisée en ce que les nanoobjets fluorés sont un empilement (la) de nanodisques en carbone sous fluoré, d'une épaisseur totale comprise entre 12 et 123 nm, de préférence d'une épaisseur de 10 62 nm, et d'un diamètre compris entre 0,6 et 2,8 tm, de préférence de 1,5 itm, dont les nanodisques (3a) centraux en carbone non fluoré représentent de 6 à 14% en volume du volume total de l'empilement de nanodisques (la). 3. Utilisation selon la revendication 1, caractérisée en ce que les nanoobjets sont des nanosphères (lb) en carbone sous fluoré d'un diamètre compris 15 entre 50 et 90 nm dont la partie centrale (3b) en carbone non fluoré représente de 0,1 à 30% en volume du volume total de la nanosphère (lb). 4. Utilisation selon la revendication 1, caractérisée en ce que les nanoobjets sont des nanotubes en carbone sous fluoré double parois (1c) d'un diamètre compris entre 1 et 2,7 nm et d'une longueur comprise entre 5 et 20 pin, dont 20 le nanotube central (3c) en carbone non fluoré représente de 45 à 65% en volume, de préférence 60% en volume, du volume total des nanotubes (1c). 5. Utilisation selon la revendication 1, caractérisée en ce que les nanoobjets sont des nanotubes en carbone sous fluoré multiparois (1c) d'un diamètre compris entre 1,8 et 54 nm et d'une longueur comprise entre 5 et 20 tm et 25 dont le nanotube central (3c) en carbone non fluoré représente de 3 à 60%, en volume, par rapport au volume total des nanotubes multiparois (1c). 6. Utilisation selon la revendication 1, caractérisée en ce que les nanoobjets sont des grains micrométriques (1d) en carbone sous fluoré de structure cristalline graphite dont la plus grande dimension est comprise entre 1 et 10 pm et 30 dont la partie centrale en carbone non fluoré (3d) représente de 0,8 à 30% en volume du volume total du grain (1d). 7. Utilisation selon la revendication 1, caractérisée en ce que les nanoobjets sont choisis parmi : - un empilement (la) de nanodisques en carbone sous fluoré d'un diamètre compris entre 0,6 et 2,8 jun, de préférence d'un diamètre de 1,5 pm, et d'une épaisseur comprise entre 12 et 123 nm, de préférence d'une épaisseur de 62 nm, dont la partie centrale (3a) en carbone non fluoré représente de 6 à 14% en volume du volume total de l'empilement de nanodisques (1a), - des nanosphères (lb) en carbone sous fluoré d'un diamètre compris entre50 et 90 mn dont la partie centrale (3b) représente de 0,1 à 30% en volume de la 10 nanosphère, - des nanotubes en carbone sous fluoré double parois (1e) d'un diamètre compris entre 1 et 2,7 mn et d'une longueur comprise entre 5 et 20 !Jim, dont le nanotube central (3c) en carbone non fluoré représente de 45 à 65% en volume, de préférence 60% en volume, du volume total des nanotubes (1c), 15 - des nanotubes en carbone sous fluoré multiparois d'un diamètre compris entre 1,8 et 54 nm et d'une longueur comprise entre 5 et 20 lina et dont le nanotube central en carbone non fluoré représente de 3 à 60% en volume du volume total des nanotubes multiparois, - des grains micrométriques en carbone sous fluoré de structure 20 cristalline graphite (1d) dont la plus grande dimension est comprise entre 1 et 10 jam et dont la partie centrale en carbone non fluoré (3d) représente de 0,8 à 30% en volume du volume total du grain (Id), et - les mélanges de deux ou plus de ceux-ci. 8. Electrode de pile au lithium caractérisée en ce qu'elle comprend 25 des nanoobjets en carbone sous fluoré comprenant une partie centrale (3a, 3b, 3e, 3d) en carbone non fluoré et une partie périphérique (2a, 2b, 2e, 2d) en carbone fluoré de formule CF' où x représente le rapport atomique PIC et est tel que 0,25 9. Electrode selon la revendication 8, caractérisée en ce que les nanoobjets sont un empilement (la) de nanodisques fluorés d'une épaisseur totale 30 comprise entre 12 et 123 nm, de préférence d'une épaisseur totale de 62 nm, et d'un diamètre compris entre 0,6 et 2,8 !Jtm, de préférence de 1,5 um, dont les nanodisques(3a) centraux en carbone non fluoré représentent de 6 à 14% en volume du volume total de l'empilement de nanodisques (la). 10. Electrode selon la revendication 8, caractérisée en ce que les nanoobjets sont des nanosphères (lb) en carbone sous fluoré d'un diamètre compris 5 entre 50 et 90 mn dont la partie centrale (3b) en carbone non fluoré représente de 0,1 à 30% en volume de la nanosphère. 11. Electrode selon la revendication 8, caractérisée en ce que les nanoobjets sont des nanotubes en carbone sous fluoré double parois (1c) d'un diamètre compris entre 1 et 2,7 mn et d'une longueur comprise entre 5 et 20 !am, dont 10 la partie centrale (3c) en carbone non fluoré représente de 45 à 65% en volume, de préférence 60% en volume, du volume total des nanotubes (1c). 12. Electrode selon la revendication 8, caractérisée en ce que les nanoobjets sont des nanotubes en carbone sous fluoré multiparois d'un diamètre compris entre 1,8 et 54 nm et d'une longueur comprise entre 5 et 20 pm et dont la 15 partie centrale en carbone non fluoré représente de 3 à 60% en volume du volume total des nanotubes multiparois. 13. Electrode selon la revendication 8, caractérisée en ce que les nanoobjets sont des grains micrométriques (1d) en carbone sous fluoré de structure cristalline graphite dont la plus grande dimension est comprise entre 1 et 10 pm et 20 dont la partie centrale en carbone non fluoré (3d) représente de 0,8 à 30%, en volume, du volume total du grain (1d). 14. Electrode selon la revendication 8, caractérisée en ce que les nanoobjets sont choisis parmi : - un empilement (la) de nanodisques en carbone sous fluoré d'un 25 diamètre compris entre 0,6 et 2,8 lam, de préférence d'un diamètre de 1,5 !JIM, et d'une épaisseur comprise entre 12 et 123 nm, de préférence d'une épaisseur de 62 nm, dont la partie centrale (3a) en carbone non fluoré représente de 6 à 14% en volume du volume total de l'empilement de nanodisques (la), - des nanosphères en carbone sous fluoré (lb) d'un diamètre compris 30 entre 50 et 90 nm dont la partie centrale (3b) en carbone non fluoré représente de 0,1 à 30% en volume des nanosphères (lb),- des nanotubes en carbone sous fluoré double parois (1c) d'un diamètre compris entre 1 et 2,7 nm et d'une longueur comprise entre 5 et 20 Fim, dont la partie centrale (3c) en carbone non fluoré représente de 45 à 65% en volume, de préférence 60% en volume, du volume total des nanotubes (1c), - des nanotubes en carbone sous fluoré multiparois d'un diamètre compris entre 1,8 et 54 nm et d'une longueur comprise entre 5 et 20 Fun et dont la partie centrale en carbone non fluoré représente de 3 à 60% en volume du volume total des nanotubes multiparois, - des grains micrométriques en carbone sous fluoré de structure cristalline graphite (1d) dont la plus grande dimension est comprise entre I et 10 Fim et dont la partie centrale en carbone non fluoré (3d) représente de 0,8 à 30%, en volume, du volume total du grain (1d), et - les mélanges de deux ou plus de ceux-ci. 15. Pile au lithium caractérisée en ce qu'elle comprend une électrode selon l'une quelconque des revendications 8 à 14 ou obtenue par l'utilisation selon l'une quelconque des revendications 1 à 7.